A.一般化学構造;式中、Rはアルキルまたはアルキレン基であるを有するノボラックポリオールを含む樹脂組成物であって、前記ノボラックポリオールは、前記ノボラックポリオールの質量平均分子量を前記ノボラックポリオールの当量で割ることによって計算して2~30の平均ヒドロキシル官能価を有する樹脂組成物;およびB.イソシアネート組成物の反応生成物を含む硬質ポリウレタンフォームであって、前記ノボラックポリオールが、100質量部の前記樹脂組成物あたり3~65質量部の量で存在する、硬質ポリウレタンフォーム。前記ノボラックポリオールが100質量部の前記樹脂組成物あたり5~60質量部の量で存在する、請求項1記載の硬質ポリウレタンフォーム。前記ノボラックポリオールが100質量部の前記樹脂組成物あたり20~60質量部の量で存在する、請求項1記載の硬質ポリウレタンフォーム。前記樹脂組成物が第2のポリオールをさらに含み、前記ノボラックポリオールが100質量部の前記第2のポリオールあたり少なくとも20質量部の量で存在する、請求項1記載の硬質ポリウレタンフォーム。前記第2のポリオールが、200~350mgKOH/gのヒドロキシル価を有する芳香族ポリエステルポリオールとしてさらに定義される、請求項4記載の硬質ポリウレタンフォーム。前記樹脂組成物および前記イソシアネート組成物が約105~約140または約140~約300のイソシアネート指数で反応する、請求項1記載の硬質ポリウレタンフォーム。前記樹脂組成物がヒドロフルオロカーボン発泡剤をさらに含む、請求項6記載の硬質ポリウレタンフォーム。前記ヒドロフルオロカーボン発泡剤が、100質量部の前記樹脂組成物あたり5~15質量部の量で存在し、前記樹脂組成物が100質量部の前記樹脂組成物あたり1~3質量部の量で存在する水をさらに含む、請求項7記載の硬質ポリウレタンフォーム。目に見えるスコーチがなく、約6~約9インチの単一パス厚さを有する、請求項1記載の硬質ポリウレタンフォーム。ASTM3014を用いて測定して、11秒未満の消火時間、25cm未満の火炎高さ、および88パーセント超の残存パーセントを有する、請求項9記載の硬質ポリウレタンフォーム。Rが-CH2-としてさらに定義され、前記ノボラックポリオールが3~5の平均ヒドロキシル官能価を有する、請求項1記載の硬質ポリウレタンフォーム。前記ノボラックポリオールがビスフェノールAおよびホルムアルデヒドの反応生成物;またはフェノール、クレゾール、およびホルムアルデヒドの反応生成物;またはp-tertアミルフェノールおよびホルムアルデヒドの反応生成物;またはp-tert-ブチルフェノール、フェノール、およびホルムアルデヒドの反応生成物;またはp-tert-ブチルフェノール、ビスフェノールA、およびホルムアルデヒドの反応生成物としてさらに定義される、請求項1記載の硬質ポリウレタンフォーム。A.一般化学構造;式中、Rはアルキルまたはアルキレン基であるを有するノボラックポリオールであって、前記ノボラックポリオールの質量平均分子量を前記ノボラックポリオールの当量で割ることによって計算して、3~30の平均ヒドロキシル官能価を有するノボラックポリオール;B.芳香族ポリエステルポリオール;C.ヒドロフルオロカーボン発泡剤;およびD.水を含み、前記ノボラックポリオールが100質量部の前記樹脂組成物あたり5~60質量部の量で存在し、かつ前記ノボラックポリオールが100質量部の前記芳香族ポリエステルポリオールあたり少なくとも20質量部の量で存在する、樹脂組成物。硬質ポリウレタンフォームを表面上に形成する方法であって、前記硬質ポリウレタンフォームが、イソシアネート組成物と、一般化学構造;式中、Rはアルキルまたはアルキレン基であるを有するノボラックポリオールを含む樹脂組成物との反応生成物を含み、前記ノボラックポリオールが、前記ノボラックポリオールの質量平均分子量を前記ノボラックポリオールの当量で割ることによって計算して、2~30の平均ヒドロキシル官能価を有し、前記ノボラックポリオールが、100質量部の前記樹脂組成物あたり3~65質量部の量で存在する前記方法であって:A.樹脂組成物を提供するステップ;B.イソシアネート組成物を提供するステップ;C.前記樹脂組成物と前記イソシアネート組成物とを合して、前記硬質ポリウレタンフォームを前記表面上に形成するステップを含む前記方法。前記の合するステップが、さらに、樹脂組成物およびイソシアネート組成物を単一パスで約4~6インチまたは約6~約9インチの厚さでスプレーし、硬質ポリウレタンフォームに目に見えるスコーチがないようにすることとして定義される、請求項15記載の方法。